ПОЛУЧЕНИЕ ТВЕРДОГО МАТЕРИАЛА НА ОСНОВЕ ДИОКСИДА ЦИНКА, ПОДХОДЯЩЕГО ДЛЯ ОЧИСТКИ ГАЗА ИЛИ ЖИДКОСТИ

1. Способ получения твердого материала, включающего ZnO и связующее, причем указанный способ содержит следующие этапы:
a) предварительное смешивание порошков, содержащих по меньшей мере один порошок ZnO и по меньшей мере одно связующее;
b) размешивание пасты, полученной путем
i. приведения в контакт предварительно смешанных порошков и раствора, содержащего пептизатор, что приводит к получению пасты,
ii. размешивания пасты;
c) экструзия пасты, полученной на этапе b), при давлении в интервале от 3 до 10 МПа;
d) сушка экструдатов, полученных на этапе c), при температуре в интервале от 70 до 160°C в течение периода от 1 до 24 ч;
e) прокаливание высушенных экструдатов при температуре от 200 до 800°C в течение периода, варьирующегося от 1 до 6 ч, в потоке газа, содержащего кислород;
причем пептизатор, использующийся на этапе a), выбран из группы, состоящей из гидроксида натрия, гидроксида калия, гидроксида аммония или органического основания, такого, как амин, соединение четвертичного аммония.
2. Способ получения по п.1, в котором пептизация осуществляется с помощью с помощью раствора, содержащего основный пептизатор.
3. Способ получения по п.1, в котором пептизация осуществляется с помощью раствора, содержащего кислый или основный пептизатор и по меньшей мере одну присадку.
4. Способ по п.3, в котором присадка выбрана из группы, состоящей из: ионов щелочных или щелочноземельных металлов, переходных металлов.
5. Способ по п.3, в котором присадка является ионом щелочного или щелочноземельного металла.
6. Способ по п.1 или 2, в котором пептизация проводится с помощью водного раствора, включающего в себя одновременно пептизатор и соединение, содержащее примесный минеральный элемент, или же с помощью соединения, обладающего двойным эффектом присадки/пептизатора.
7. Способ по п.1, в котором пептизатор, применяемый на этапе a), является гидроксидом натрия, и отношение количества гидроксида натрия к количеству ZnO составляет от 1 до 10 вес.%.
8. Способ по п.1, в котором пептизатор, применяемый на этапе a), является неорганической кислотой или моно- или дикарбоновой органической кислотой.
9. Способ по п.1, в котором пептизатор, применяемый на этапе a), является азотной кислотой, и отношение количества азотной кислоты к количеству ZnO составляет от 1 до 10 вес.%.
10. Способ по одному из пп.1-5 и 7-9, в котором связующее, применяемое на этапе a), представляет собой оксид алюминия или бемит.
11. Способ по п.6, в котором связующее, применяемое на этапе а), представляет собой оксид алюминия или бемит.
12. Применение твердого материала, полученного способом по одному из пп.1-11, для обессеривания газа или жидкости при температуре от 100 до 450°C и давлении от 0,1 до 25 МПа.
13. Применение твердого материала, полученного способом по одному из пп.1-11, для удаления галогенированных соединений из газообразного или жидкого сырья при температуре в интервале от 20 до 190°C и давлении в интервале от 0,1 до 10 МПа.